(57)【要約】      （修正有）【課題】フォトリソグラフィーにより、アスペクト比に優れ、高微細、低蛍光性のマイクロチップ部品に適合した成形物の作成を可能にする感光性樹脂組成物を提供する。【解決手段】特定のエポキシ樹脂（Ａ）、光カチオン重合開始剤（Ｂ）及び溶剤（Ｃ）を含有するマイクロチップ用感光性樹脂組成物を用いてフォトリソグラフィーにより、アスペクト比に優れ、高微細、低蛍光性のマイクロチップ部品に適した成形物（硬化物）が得られる。【選択図】図１
2009075261.tif 000002
【特許請求の範囲】
【請求項１】
下記式（１）又は式（２）で示されるエポキシ樹脂（Ａ）、光カチオン重合開始剤（Ｂ）及び溶剤（Ｃ）を含有するマイクロチップ形成用感光性樹脂組成物
【化１】
2009075261.tif 000013
【化２】
2009075261.tif 000014
（式（１）及び式（２）において、Ｒ1及びＲ2はそれぞれ独立して分岐若しくは直鎖のＣ１〜Ｃ４のアルキル基又は、水酸基、グリシドキシ基、１−メチル−１−（４−ヒドロキシフェニル）エチル基若しくは１−メチル−１−（４−グリシドキシフェニル）エチル基を置換基として有しても良いフェニル基を示すか、或いはＲ1とＲ2が炭素ａと一緒になって、分岐若しくは直鎖のＣ１〜Ｃ４のアルキル基を置換基として有しても良いＣ３〜Ｃ７の脂肪族環を形成する。ｎは平均値であり５以下を表す。複数存在するＸは、それぞれ独立に水素原子又は下記式（３）を表し、全てのＸが水素原子であることはない。）。
【化３】
2009075261.tif 000015
【請求項２】
エポキシ樹脂（Ａ）が下記式（４）で示されるエポキシ樹脂である請求項１に記載のマイクロチップ形成用感光性樹脂組成物。
【化４】
2009075261.tif 000016
【請求項３】
エポキシ樹脂（Ａ）が下記式（５）で示されるエポキシ樹脂である請求項１に記載のマイクロチップ形成用感光性樹脂組成物。
【化５】
2009075261.tif 000017
（式（５）において、ｎは平均値であり５以下を表す。複数存在するＸは、それぞれ独立に水素原子又は下記式（３）を表し、全てのＸが水素原子であることはない。）。
【化６】
2009075261.tif 000018
【請求項４】
光カチオン重合開始剤（Ｂ）が、４−（フェニルチオ）フェニルジフェニルスルホニウム塩である請求項１乃至３のいずれか一項に記載のマイクロチップ形成用感光性樹脂組成物。
【請求項５】
溶剤（Ｃ）がアセトンである請求項１乃至４のいずれか一項に記載のマイクロチップ形成用感光性樹脂組成物。
【請求項６】
請求項１乃至５のいずれか一項に記載のマイクロチップ形成用感光性樹脂組成物を基材に塗布して感光性樹脂層を設け、該感光性樹脂層上に離形用の基材を積層してなる積層体（ドライフィルムレジスト）。
【請求項７】
請求項１乃至５のいずれか一項に記載のマイクロチップ形成用感光性樹脂組成物を第１の基板上に塗布して感光性樹脂層を設け、フォトリソグラフィーによりパターンを形成したのち、該パターン上に第２の基板を積層してなるマイクロチップ。
【請求項８】
請求項１乃至５のいずれか一項に記載のマイクロチップ形成用感光性樹脂組成物を基板上に塗布して感光性樹脂層を設け、フォトリソグラフィーによりパターンを形成したのち、該パターン上に離形用の基材を剥離した請求項６に記載の積層体（ドライフィルムレジスト）を積層し、次いでフォトリソグラフィーによりパターンを形成してなるマイクロチップ。
【請求項９】
請求項７の第１の基板又は請求項８の基板が、黒色の光吸収性基板であるそれぞれ請求項７又は８に記載のマイクロチップ。
【発明の詳細な説明】
【技術分野】
【０００１】
本発明は、樹脂組成物、及びそれを用いて得られた成形物に関する。更に詳しくは特定のエポキシ樹脂、光カチオン重合開始剤及び溶剤を含有し、マイクロチップ等の成形物に好適に使用される感光性のエポキシ樹脂組成物に関する。
【背景技術】
【０００２】
近年μＴＡＳ（Ｍｉｃｒｏ  Ｔｏｔａｌ  Ａｎａｌｙｓｉｓ  Ｓｙｓｔｅｍ）といわれる分野で分析システムのダウンサイジングの研究が盛んに行われており、健康診断チップやポータブル環境計測システムへの応用が期待されている。分析システムのダウンサイジングはシリコンやガラスの基板上に微細化された流路（マイクロチャネル）、マイクロバルブ、マイクロポンプ、マイクロミキサーなどのマイクロ流体制御素子や電極、レンズなどの検出部を集積化することにより行われ、このような基板上に集積化されたチップはマイクロチップと呼ばれている。これらの素子や検出部は微小かつ精巧に作られる必要があるため、その加工にはリソグラフィーやエッチングといった半導体製造技術が使われる。年々これらの素子の複雑化が進んでおり高アスペクト比構造体や３次元構造が必要になってきている。
【０００３】
一方、マイクロチップによる分析では扱う物質量が非常に少ないため高感度な分析が望まれる。マイクロチップの分析には蛍光分析、電気化学分析、熱レンズ分析等が用いられるが検出感度の高さ、簡便さから主に蛍光分析が用いられている。蛍光分析でノイズレベルを低減させ高感度な検出を行うためには、マイクロチップの検出部周辺に自家蛍光の少ない素材を用いる必要がある。
【０００４】
非特許文献１には射出成形、真空プレス等によりプラスチック製マイクロチップの製造方法の概要が記載されている。これら手法においては母型製作に時間と費用が掛かるのに加えて、成形物を母型から離型する必要があるため３次元構造を有する複雑な構造を形成することはできない。
【０００５】
次に、非特許文献２にはガラスのウエットエッチングによるガラス製マイクロチップの製造方法の概要が記載されている。ガラス製基板は光学特性、耐薬品性に優れているため、様々な目的のマイクロチップに広く用いられているが、ウエットエッチングでは高アスペクト比の構造体を高精度で作成することは難しい。
【０００６】
更に、非特許文献３及び非特許文献４には厚膜フォトレジストのフォトリソグラフィーによるマイクロチップの作成方法について記載されている。このようなフォトレジストを用いる手法は高アスペクト比の構造体や３次元構造体を簡便に作成できる。しかし、従来使用されているレジスト剤は自家蛍光が強く蛍光測定バックグラウンドのノイズレベルの上昇により検出感度が低下したり、うまくバイオイメージングできなかったりするといった問題がある。
【０００７】
【非特許文献１】「マイクロ化学チップの技術と応用」  丸善株式会社  平成１６年９月２０日  Ｐ．２３７〜２４２
【非特許文献２】「マイクロ化学チップの技術と応用」  丸善株式会社  平成１６年９月２０日  Ｐ．３０５〜３１２
【非特許文献３】Ｍｉｃｒｏ  Ｔｏｔａｌ  Ａｎａｌｙｓｉｓ  Ｓｙｓｔｅｍｓ  ２００４  Ｖｏｌ．２、Ｐ．３６３〜３６５
【非特許文献４】Ｓｅｎｓｏｒｓ＆Ａｃｔｕａｔｏｒｓ  Ａ、Ｖｏｌ．１１１（２００４）、Ｐ．８７〜９２
【発明の開示】
【発明が解決しようとする課題】
【０００８】
フォトリソグラフィーにより、高アスペクト比のパターンを容易に形成することが可能であり、低蛍光性といったマイクロチップ部品に適合した特性を有する永久レジスト及びそれから作成された成形物（硬化物）を提供すること。
【０００９】
本発明者らは、上記課題を解決するために、鋭意、検討を重ねた結果、特定のエポキシ樹脂、光カチオン重合開始剤及び溶剤を含有する感光性の樹脂組成物が前記課題を解決するものであることを見出し、本発明を完成させるに至った。
【００１０】
即ち本発明は、
（１）下記式（１）又は式（２）で示されるエポキシ樹脂（Ａ）、光カチオン重合開始剤（Ｂ）及び溶剤（Ｃ）を含有するマイクロチップ形成用感光性樹脂組成物
【００１１】
【化１】
2009075261.tif 000003
【００１２】
【化２】
2009075261.tif 000004
【００１３】
（式（１）及び式（２）において、Ｒ1及びＲ2はそれぞれ独立して分岐若しくは直鎖のＣ１〜Ｃ４のアルキル基又は、水酸基、グリシドキシ基、１−メチル−１−（４−ヒドロキシフェニル）エチル基若しくは１−メチル−１−（４−グリシドキシフェニル）エチル基を置換基として有しても良いフェニル基を示すか、或いはＲ1とＲ2が炭素ａと一緒になって、分岐若しくは直鎖のＣ１〜Ｃ４のアルキル基を置換基として有しても良いＣ３〜Ｃ７の脂肪族環を形成する。ｎは平均値であり５以下を表す。複数存在するＸは、それぞれ独立に水素原子又は下記式（３）を表し、全てのＸが水素原子であることはない。）、
【００１４】
【化３】
2009075261.tif 000005
【００１５】
（２）エポキシ樹脂（Ａ）が下記式（４）で示されるエポキシ樹脂である（１）に記載のマイクロチップ形成用感光性樹脂組成物、
【００１６】
【化４】
2009075261.tif 000006
【００１７】
（３）エポキシ樹脂（Ａ）が下記式（５）で示されるエポキシ樹脂である請求項１に記載のマイクロチップ形成用感光性樹脂組成物
【００１８】
【化５】
2009075261.tif 000007
【００１９】
（式（５）において、ｎは平均値であり５以下を表す。複数存在するＸは、それぞれ独立に水素原子又は下記式（３）を表し、全てのＸが水素原子であることはない。）、
【００２０】
【化６】
2009075261.tif 000008
【００２１】
（４）光カチオン重合開始剤（Ｂ）が、４−（フェニルチオ）フェニルジフェニルスルホニウム塩である（１）乃至（３）のいずれか一項に記載のマイクロチップ形成用感光性樹脂組成物、
（５）溶剤（Ｃ）がアセトンである（１）乃至（４）のいずれか一項に記載のマイクロチップ形成用感光性樹脂組成物、
（６）（１）乃至（５）のいずれか一項に記載のマイクロチップ形成用感光性樹脂組成物を基材に塗布して感光性樹脂層を設け、該感光性樹脂層上に離形用の基材を積層してなる積層体（ドライフィルムレジスト）、
（７）（１）乃至（５）のいずれか一項に記載のマイクロチップ形成用感光性樹脂組成物を第１の基板上に塗布して感光性樹脂層を設け、フォトリソグラフィーによりパターンを形成したのち、該パターン上に第２の基板を積層してなるマイクロチップ、
（８）（１）乃至（５）のいずれか一項に記載のマイクロチップ形成用感光性樹脂組成物を基板上に塗布して感光性樹脂層を設け、フォトリソグラフィーによりパターンを形成したのち、該パターン上に離形用の基材を剥離した（６）に記載の積層体（ドライフィルムレジスト）を積層し、次いでフォトリソグラフィーによりパターンを形成してなるマイクロチップ、
（９）（７）の第１の基板又は（８）の基板が、黒色の光吸収性基板であるそれぞれ（７）又は（８）に記載のマイクロチップ
に関する。
【発明の効果】
【００２２】
フォトリソグラフィーにより、高アスペクト比の微細パターンを容易に形成することが可能であり、低蛍光性等のマイクロチップ部品に適合した特性を有する永久レジスト及びその硬化物が得られた。
【発明を実施するための最良の形態】
【００２３】
以下に、本発明の実施形態について詳細に説明する。
本発明のマイクロチップ形成用感光性樹脂組成物は上記一般式（１）又は式（２）で示されるエポキシ樹脂（Ａ）、光カチオン重合開始剤（Ｂ）及び溶剤（Ｃ）を必須成分として含有することを特徴とする。
【００２４】
上記式（１）で示されるエポキシ樹脂（Ａ）は必要により、窒素雰囲気下溶媒の存在下で、下記式（６）
【００２５】
【化７】
2009075261.tif 000009
【００２６】
（式（６）において、Ｒ1及びＲ2はそれぞれ独立して分岐若しくは直鎖のＣ１〜Ｃ４のアルキル基又は、水酸基、グリシドキシ基、１−メチル−１−（４−ヒドロキシフェニル）エチル基若しくは１−メチル−１−（４−グリシドキシフェニル）エチル基を置換基として有しても良いフェニル基をそれぞれ示すか、或いはＲ1とＲ2が炭素ａと一緒になって、分岐若しくは直鎖のＣ１〜Ｃ４のアルキル基を置換基として有しても良いＣ３〜Ｃ７の脂肪族環を形成する。）
で示されるフェノール誘導体を常法により、エピクロルヒドリン等のエピハロヒドリンによりグリシジル化することにより製造することが出来る。
式（１）の構造を有するエポキシ樹脂としてはエピコート８２５（ジャパンエポキシレジン株式会社製、式（１）のＲ1及びＲ2がメチル基で表されるエポキシ樹脂）を市販品として市場より入手することも出来る。
【００２７】
上記式（２）で表されるエポキシ樹脂（Ａ）は必要により、窒素雰囲気下溶媒の存在下で、上記式（１）で表されるエポキシ樹脂が部分的に高分子量化した下記式（７）
【００２８】
【化８】
2009075261.tif 000010
【００２９】
（式（７）において、Ｒ1及びＲ2はそれぞれ独立して分岐若しくは直鎖のＣ１〜Ｃ４のアルキル基又は、水酸基、グリシドキシ基、１−メチル−１−（４−ヒドロキシフェニル）エチル基若しくは１−メチル−１−（４−グリシドキシフェニル）エチル基を置換基として有しても良いフェニル基を示すか、或いはＲ1とＲ2が炭素ａと一緒になって、分岐若しくは直鎖のＣ１〜Ｃ４のアルキル基を置換基として有しても良いＣ３〜Ｃ７の脂肪族環を形成する。ｎは平均値であり５以下を表す。）
で表されるエポキシ樹脂のアルコール性水酸基を、公知の方法によりエピクロルヒドリン等のエピハロヒドリンによりグリシジル化することにより製造することが出来る。
【００３０】
式（１）、（２）、（６）及び（７）における分岐若しくは直鎖のＣ１〜Ｃ４のアルキル基の具体例としては、メチル基、エチル基、プロピル基、イソプロピル基、ブチル基及びイソブチル基等が挙げられる。
【００３１】
また式（１）、（２）、（６）及び（７）におけるＲ1とＲ2が炭素ａと一緒になって形成する、分岐若しくは直鎖のＣ１〜Ｃ４のアルキル基を置換基として有しても良いＣ３〜Ｃ７の脂肪族環の具体例としては、下記式（８）〜（１１）のものが挙げられる。尚、式（８）〜（１１）中の＊の付いた炭素は、式（１）、（２）、（６）及び（７）中においてａで示される炭素を表す。
【００３２】
【化９】
2009075261.tif 000011
【００３３】
本発明で使用するエポキシ樹脂（Ａ）としては、エポキシ樹脂の着色成分が蛍光発光の原因になる場合があることから着色の小さいものが好ましく、例えば、ガードナー色数が１以下、より好ましくは、０．５以下のものが好ましい。
また、エポキシ樹脂（Ａ）のエポキシ当量が小さすぎる場合には、硬化収縮が大きくなることで硬化物の反りやクラックが発生しやすい点で好ましくなく、一方、大きすぎる場合には、架橋密度が小さくなることで硬化膜の強度や耐薬品性、耐熱性、耐クラック性が悪く好ましくない。これらのことから、本発明において使用するエポキシ樹脂（Ａ）としては、エポキシ当量が１５０〜４００ｇ／ｅｑ．のものが好ましい。
更に、エポキシ樹脂の軟化点が低すぎる場合には、パターニングする際にマスクスティッキングが発生しやすく、さらに、ドライフィルムレジストとして使用する際に常温で軟化するので好ましくない。一方、エポキシ樹脂の軟化点が高すぎる場合には、ドライフィルムレジストを基板へラミネートする際に軟化しにくく、基板への貼合性が悪くなるので好ましくない。これらのことから、本発明において使用するエポキシ樹脂（Ａ）としては、軟化点が５０〜１００℃のものが好ましく、６０〜９０℃のものがより好ましい。
このような条件を満たすエポキシ樹脂（Ａ）としては、前記式（４）で示されるＮＣ−６３００（日本化薬株式会社製、ガードナー色数０．１、エポキシ当量２３０ｇ／ｅｑ．、軟化点７０℃）、及び前記式（５）で示されるＮＥＲ−１３０２（日本化薬株式会社製、ガードナー色数１以下、エポキシ当量３１０ｇ／ｅｑ．、軟化点７０℃）などが好ましい例として挙げられる。
これらのエポキシ樹脂は、単独であるいは２種以上を混合して用いることも出来る。
【００３４】
式（２）、（５）及び（７）中のｎの値は、それぞれのエポキシ樹脂のゲルパーミションクロマトグラフィーの測定値から算出することが出来る。ｎの値が５を超える場合にはエポキシ樹脂の粘度が高くなることで樹脂組成物を調整及び使用する際のハンドリングに支障をきたす恐れがある為、本発明のマイクロチップ形成用感光性樹脂組成物には式（２）、（５）及び（７）におけるｎの平均値が５以下のエポキシ樹脂を用いることが好ましい。
【００３５】
本発明で使用する光カチオン重合開始剤（Ｂ）は、樹脂組成物に可視光域の波長の光を照射した際に蛍光をほとんど発しないものが好ましい。このような性質を有する光カチオン重合開始剤の具体例としては、トリフェニルスルホニウム塩、トリ−Ｏ−トリルスルホニウム塩、トリ−Ｏ−トリルスルホニウム塩、トリス（４−メトキシフェニル）スルホニウム塩、４−（フェニルチオ）フェニルジフェニルスルホニウム塩等のトリアリールスルホニウム塩を挙げることができる。このうち４−（フェニルチオ）フェニルジフェニルスルホニウム塩は、蛍光発色性不純物の混入が少なく、光を照射した際の酸発生能力に優れることから特に好ましい。対イオン（アニオン）の例としては、ヘキサフルオロアンチモン酸イオン、トリス（ペンタフルオロエチル）トリフルオロリン酸イオン、ヘキサフルオロリン酸イオン等が挙げられる。
尚、４−（フェニルチオ）フェニルジフェニルスルホニウム塩は米国特許第４２３１９５１号に記載の方法により製造されるが、本発明において使用される４−（フェニルチオ）フェニルジフェニルスルホニウム塩としては、副生物としての二量体を実質的に含まないものが好ましい。このような４−（フェニルチオ）フェニルジフェニルスルホニウム塩の具体例としては、ＣＰＩ−１０１Ａ（サンアプロ（株）製、４−（フェニルチオ）フェニルジフェニルスルホニウムヘキサフルオロアンチモネート）、Ｋ１−Ｓ（サンアプロ（株）製、非アンチモン系トリアリールスルホニウム塩）等が挙げられる。
【００３６】
これらの光カチオン重合開始剤（Ｂ）は単独又は２種以上を併用しても差し支えない。光カチオン重合開始剤の含有量が少なすぎる場合は、充分な硬化速度を得ることが難しくなる。又、光カチオン重合開始剤を必要以上に多く使用した場合は、経済的ではない。これらの観点から、本発明の感光性樹脂組成物における光カチオン重合開始剤の使用割合は、前記エポキシ樹脂（Ａ）に対して１〜１５質量％、好ましくは３〜１０質量％である。
【００３７】
本発明で用いられる溶剤（Ｃ）としては、そのものに蛍光発光が少なく、さらに光照射時及び熱硬化時に起こる副反応で自家蛍光を発する副生成物を生成しにくい溶剤ならいずれも使用可能である。このような溶剤の具体例としては、アセトン、酢酸エチル、酢酸プロピル、エトキシエタノール、メトキシメタノール、ジエチレングリコールジメチルエーテル等が挙げられるが、特に蛍光物質を発生し難いことからアセトンが好ましい。
【００３８】
これらの溶剤は、単独あるいは２種以上を混合して用いることができる。本発明の感光性樹脂組成物における溶剤は、基板に感光性樹脂組成物を塗布する際の膜厚や塗布性を調整する目的でも加えるものであり、前記エポキシ樹脂及び光カチオン重合開始剤に対する溶解性、その揮発性、塗工液としての液粘度を適正に保持すべく、感光性樹脂組成物中の含有量は、通常５〜９５質量％、好ましくは１０〜９０質量％である。
【００３９】
本発明のマイクロチップ形成用感光性樹脂組成物には、本発明における趣旨を損なわない範囲で、より一層の性能向上のために種々の添加剤を加えることが出来る。添加剤を加える場合は、添加剤自体に蛍光発光がなく、又使用される光カチオン重合開始剤との反応で自家蛍光を発するような生成物を副生しないものを用いるのが好ましい。このような目的で使用される添加剤としては、反応性エポキシモノマー、密着性付与剤、その他の添加剤等が挙げられる。
【００４０】
反応性エポキシモノマーとしては、本発明の感光性樹脂組成物における他の成分との間に混和性のある反応性エポキシモノマーが用いられる。このような反応性エポキシモノマーとしては、グリシジルエーテル類が使用でき、具体的には、例えばジエチレングリコールジグリシジルエーテル、ヘキサンジオールジグリシジルエーテル、ジメチロールプロパンジグリシジルエーテル、ポリプロピレングリコールジグリシジルエーテル、トリメチロールプロパントリグリシジルエーテル、ペンタエリスリトールテトラグリシジルエーテル等がその例として挙げられる。これらは、単独あるいは２種以上混合して用いることができる。反応性エポキシモノマーは感光性樹脂層の反応性や硬化膜の物性を改善する目的で使用されるが、反応性エポキシモノマーは液状のものが多く、そのような場合には、例えば、エポキシ樹脂と光カチオン重合開始剤の合計量に対して２０質量％よりも多く配合すると、溶剤除去後の皮膜にベタツキが生じやすくマスクスティッキングが起きやすく好ましくない。このような観点から、これらの反応性エポキシモノマーを配合する場合には、エポキシ樹脂（Ａ）、光カチオン重合開始剤（Ｂ）、反応性エポキシモノマーの合計を感光性樹脂層の固形分として、その固形分中、１〜１０質量％、好ましくは２〜７質量％含有されるように、必要により、配合するのが好適である。
【００４１】
基板に対する感光性樹脂組成物の密着性を向上させる目的で、混和性のある密着性付与剤を使用してもよい。密着性付与剤としてはシランカップリング剤、チタンカップリング剤などのカップリング剤を用いることができ、好ましいものとしてはシランカップリング剤が挙げられる。
【００４２】
シランカップリング剤としては３−クロロプロピルトリメトキシシラン、ビニルトリクロロシラン、ビニルトリエトキシシラン、ビニルトリメトキシシラン、ビニル・トリス（２−メトキシエトキシ）シラン、３−メタクリロキシプロピルトリメトキシシラン、２−（３,４−エポキシシクロヘキシル）エチルトリメトキシシラン、３−グリシドキシプロピルトリメトキシシラン、３−メルカプトプロピルトリメトキシシラン、３−アミノプロピルトリエトキシシラン、Ｎ−２−（アミノエチル）−３−アミノプロピルトリメトキシシラン、３−ユレイドプロピルトリエトキシシラン等が挙げられる。
【００４３】
これら密着性付与剤は、単独で、または２種以上を組み合わせて用いることができる。密着性付与剤は多量に使用すると硬化前の感光性樹脂組成物の軟化点が低下し、マスクスティキングを起こす。基材によっては、少量でも効果を発揮する点から、悪影響を及ぼさない範囲内での使用が適当であり、その使用割合は、前記で定義した固形分に対して１５質量％以下が好ましく、特に好ましくは５質量％以下である。
【００４４】
本発明のマイクロチップ形成用感光性樹脂組成物には、その他の添加剤として、熱可塑性樹脂、増粘剤、消泡剤、レべリング剤等の各種添加剤を用いることが出来る。熱可塑性樹脂としては、例えばポリエーテルスルホン、ポリスチレン、ポリカーボネート等があげられ、増粘剤としては、例えオルベン、ベントン、モンモリロナイト等があげられ、消泡剤としては、例えばシリコーン系、フッ素系及び高分子系等の消泡剤が挙げられる。これらの添加剤等を使用する場合、その含有量は本発明の感光性樹脂層中、例えば、前記定義の固形分に対してそれぞれ０．１〜３０質量％程度が一応の目安であるが、使用目的に応じ適宜増減し得る。
【００４５】
更に、本発明のマイクロチップ形成用感光性樹脂組成物には、例えば硫酸バリウム、チタン酸バリウム、酸化ケイ素、無定形シリカ、タルク、クレー、炭酸マグネシウム、炭酸カルシウム、酸化アルミニウム、水酸化アルミニウム、雲母粉等の無機充填剤を用いることができ、その含有量は、溶剤（Ｃ）を除いた感光性樹脂組成物成分中６０質量％以下である。
【００４６】
本発明のマイクロチップ形成用感光性樹脂組成物は、好ましくは前記の割合で各成分を配合し、ロールミル等で均一に混合、溶解、分散することにより調製することができる。必要により、常法により、ろ紙等によるろ過工程を施してもよい。
【００４７】
本発明のマイクロチップ形成用感光性樹脂組成物は、好ましい態様では液状で使用される。例えばシリコンウエハ、ガラスなどの基板上に１〜１０，０００μｍの厚みで、好ましくは５〜１，０００μｍの厚みで、特に好ましくは１０〜５００μｍの厚みで、スピンコーター等を用いて本発明のマイクロチップ形成用感光性樹脂組成物を塗布し、４０〜１３０℃で５分〜２４時間程度、熱処理し溶剤を除去し感光性樹脂組成物の層を形成した後、所定のパターンを有するマスクを載置して高圧水銀灯などの光源を用い１０〜１０，０００ｍＪ／ｃｍ2のエネルギー量で紫外線を照射し、５０〜１３０℃で１〜５０分間程度、加熱処理を行った後、未露光部分を、現像液を用い室温〜５０℃で１〜１８０分間程度現像してパターンを形成し、次いで１３０〜２００℃で加熱処理を施すことにより、諸特性を満足する永久硬化膜が得られる。現像液としては、例えばγ−ブチロラクトン、トリエチレングリコールジメチルエーテル、プロピレングリコールモノメチルエーテルアセテート等の有機溶剤、あるいは、これら有機溶剤と水の混合液等を用いることができる。現像にはパドル型、スプレー型、シャワー型等の現像装置を用いてもよく、必要に応じて超音波照射を行ってもよい。
【００４８】
本発明のマイクロチップ形成用感光性樹脂組成物を、ベースフィルム（基材）上に、例えば、ロールコーター、ダイコーター、ナイフコーター、バーコーター、グラビアコーター等により塗布した後、４５〜１００℃に設定した乾燥炉で乾燥し、所定量の溶剤を除去することにより、又必要に応じてカバーフィルム（基材）等を積層することにより、積層体（ドライフィルムレジスト）として用いることができる。この際、ベースフィルム上のレジスト層の厚さは、２〜１００μｍに調整される。ベースフィルム及びカバーフィルムとしては、例えばポリエステル、ポリプロピレン、ポリエチレン、ＴＡＣ、ポリイミド等のフィルムを使用しうる。これらのフィルムは、必要に応じて、シリコン系離型処理剤や非シリコン系離型処理剤等により離型処理されていてもよい。このようなドライフィルムレジストを使用するには、例えばカバーフィルムをはがして、ハンドロール、ラミネーター等により、温度４０〜１００℃、圧力０．５〜２０ｋｇ重／ｃｍ2の条件で基板、支持体等に転写し、前記同様に露光、露光後ベーク、現像、加熱処理を施せばよい。
【００４９】
本発明のマイクロチップ形成用感光性樹脂組成物をドライフィルムレジストに加工して使用すれば、支持体、基板上への塗布、および乾燥の工程を省略することが可能であり、より簡便に本発明のマイクロチップ形成用感光性樹脂組成物を用いたパターン等の形成が可能となる。
【００５０】
本発明のマイクロチップ形成用感光性樹脂組成物を用いた成形体はそれ自体公知の種々の方法により作成可能である。
例えば、本発明のマイクロチップ形成用感光性樹脂組成物を基板に塗布、乾燥し、第１の感光性樹脂層を形成した後、該感光性樹脂層を露光、露光後ベークする。さらに本発明のマイクロチップ形成用感光性樹脂組成物を塗布、乾燥し、第２の感光性樹脂層を形成した後、該第２の感光性樹脂層を露光、露光後ベークする。この工程を繰り返し、最後に一括して現像、加熱処理を行うことにより複雑な多層構造パターンを形成することが可能である。この際の露光後ベークは各層ごとに行わず現像前に一括して行っても良い。各感光性樹脂層の形成はドライフィルムをラミネートして形成してもよい。
【００５１】
さらに上記手法で得られた各段階のパターンに前記ドライフィルムレジストをラミネートして、前記の感光性樹脂組成物の場合と同様に露光、露光後ベーク、現像、加熱処理を行うことで中空構造を有する３次元構造体を作成することができる。
【００５２】
本発明におけるマイクロチップとは、生化学分析や環境分析、化学合成など種々の化学プロセスを行わせるために、基板上に数十〜数百μｍの微細な流路やミキサー等の素子や検出部等が設けられたもので、基板上で混合、反応、分離、検出等の化学プロセスを行うために使用される。マイクロチップは必要に応じて薬液を投入するための注入孔等が設けられていてもよい。
【００５３】
本発明のマイクロチップ形成用感光性樹脂組成物をシリコンやガラス基板上に塗布し、上記フォトリソグラフィーによりパターン形成した後、必要に応じて薬液投入用の導入口（孔）の設けられた他の基板を積層してマイクロチップとすることが出来る。
【００５４】
本発明において、基板としては第１の感光性樹脂層を均一に形成でき、かつ第１の感光性樹脂層形成時及びその後の工程においても溶解や変形等を起こさない基板であればいずれでもよい。このような基板としては、シリコン、石英、ガラス、サファイア、金属、セラミックなどの無機材料、ポリイミド、アクリルなどの有機材料等で作成されたものが挙げられ、又その形状としては角型、円型などが利用可能だが、円型のシリコンウエハが最も好ましい。又、基板の厚さについては、通常１００μｍ〜５ｍｍの間で用いられるがこれに限定されるものではない。流路等の観察や光分析を行う場合は、少なくとも一面の基板が光透過性に優れるものが好ましく、例えば石英、ガラスなどの無機材料やアクリル樹脂、ポリカーボネート樹脂、シクロオレフィンコポリマーなどのプラスチック材料が挙げられる。また、透過性基板と黒色の光吸収性の基板との組み合わせを用いることもできる。
【００５５】
光吸収性の黒色の基板としては光を透過させず、また、光を反射させにくいものが好ましい。このような黒色基板は蛍光を発しにくい黒色顔料を含有する基板、又は黒色顔料を含む層が表面に設けられた基板が好ましい。黒色顔料としては着色性、耐熱性、耐ブリード性、耐薬品性の点からカーボンブラックが好ましい。
【００５６】
本発明のマイクロチップ形成用感光性樹脂組成物を基板上に塗布して感光性樹脂層を設け、フォトリソグラフィーにより流路などのパターンを形成したのち、該パターン上に前記ドライフィルムレジストを積層し、次いでフォトリソグラフィーにより導入口等のパターンを形成しマイクロチップとすることができる。
【００５７】
本発明のマイクロチップ形成用感光性樹脂組成物を用いることにより、フォトリソグラフィーで微細かつ高アスペクト比の厚膜パターンを形成することが可能であり、高微細、高アスペクト比、低蛍光性といったマイクロチップに必要とされる特性を備えた永久レジスト及び硬化物が容易に得られる。
【実施例】
【００５８】
以下、本発明を実施例により更に詳細に説明するが、これらの実施例は、本発明を好適に説明するための例示に過ぎず、本発明をなんら限定するものではない。尚、参考例、実施例、比較例等において、特に断りのない限り、部は質量部を、％は質量％をそれぞれ意味する。
【００５９】
参考例
（式（４）のエポキシ樹脂の製造）
撹拌機、還流冷却管、撹拌装置を備えたフラスコに、窒素パージを施しながらＴｒｉｓＰ−ＰＡ（下記式（１２）で示されるフェノール誘導体、本州化学工業株式会社製）
【００６０】
【化１０】
2009075261.tif 000012
【００６１】
１４１部、エピクロルヒドリン１８５部、メタノール１４０部を加え、撹拌下で溶解し、７０℃にまで昇温した。次いでフレーク状の水酸化ナトリウム４２部を９０分かけて分割添加した後、４０℃で２時間、更に７０℃で１時間反応を行った。反応終了後水３００部で水洗を行い、油層からロータリーエバポレーターを用いて１４０℃で減圧下、過剰のエピクロルヒドリン、溶剤等を留去した。残留物にメチルイソブチルケトン４００部を加えて溶解し、７０℃に昇温した。撹拌下で３０％水酸化ナトリウム水溶液１０部を加え、１時間撹拌を行った後、洗浄水が中性になるまで水洗を行い、得られた溶液からロータリーエバポレーターを用いて１８０℃で減圧下にメチルイソブチルケトン等を留去することにより、前記式（４）で示されるエポキシ樹脂（Ａ−１）１６８部を得た。得られたエポキシ樹脂のエポキシ当量は２３０ｇ／ｅｑ．、軟化点は７０．０℃、さらに１５０℃における溶融粘度は０．２８Ｐａ・ｓ、ガードナー色数は０．１であった。
【００６２】
尚、上記参考例において、エポキシ樹脂（Ａ−１）の物性値は、下記の方法で測定した。
エポキシ当量；ＪＩＳ  Ｋ−７２３６
軟化点；ＪＩＳ  Ｋ−７２３４
溶融粘度；コーンプレート法による１５０℃における溶融粘度
ガードナー色数；ＪＩＳ  Ｋ−００７１−２
【００６３】
参考実験（各エポキシ樹脂の蛍光発光評価）
参考実験として次の各エポキシ樹脂について、蛍光発光の強度を測定した。尚、蛍光分析は分光蛍光光度計（ＦＰ−６６００  日本分光株式会社製）を用い蛍光励起波長５３２ｎｍ、蛍光発光測定波長５５０〜７００ｎｍで測定した。表１には蛍光強度の相対値を示した。蛍光強度の相対値とは、下記各サンプルについて、最大蛍光強度を示す波長における蛍光強度の測定値からシクロペンタノンの蛍光強度を差し引いた値の同波長における純シクロペンタノンの蛍光強度の測定値に対する比をいう。蛍光強度の相対値は小さい方が本発明におけるエポキシ樹脂として好ましい。
（１）参考例で得られた式（４）で表されるエポキシ樹脂（Ａ−１）の１０質量％溶液（シクロペンタノン希釈）
（２）式（５）で表されるエポキシ樹脂（製品名；ＮＥＲ−１３０２、日本化薬株式会社製、ガードナー色数１以下、エポキシ当量３１０ｇ／ｅｑ．、軟化点７０℃）の１０質量％溶液（シクロペンタノン希釈）
（３）ＥＰＯＮ  ＳＵ−８  レジン（レゾリューション・パフォーマンス・プロダクツ製、非特許文献３記載の厚膜フォトレジストに含まれる樹脂でビスフェノールＡノボラック型エポキシ樹脂、ガードナー色数２、エポキシ当量２１０ｇ／ｅｑ．、軟化点８５℃）の１０質量％溶液（シクロペンタノン希釈）
【００６４】
表１  蛍光発光の評価結果  
（１）      （２）      （３）
蛍光強度の相対値        ５％以下    ５０％      ６２５％
【００６５】
実施例１〜３、比較例１
（感光性樹脂組成物の製造及び評価）
下記表２に記載の組成（単位は部）に従って、エポキシ樹脂、光カチオン重合開始剤及び溶剤を混合し、実施例１〜３及び比較例１の感光性樹脂組成物を得た。
【００６６】
得られた実施例１〜３及び比較例１の感光性樹脂組成物を、シリコンウエハ上にアプリケーターを用い均一に塗布後、乾燥し、３０μｍの膜厚を有する感光性樹脂組成物層を得た。この感光性樹脂組成物層をホットプレートにより６５℃で５分および９５℃で２０分〜１２時間プリベークした。その後、露光装置（マスクアライナー：ウシオ電機株式会社製、ｉ線）を用いて、マスク転写精度が最良となる露光量でパターン露光（ソフトコンタクト）を行った。ホットプレートにより９５℃で６分、露光後ベーク（ＰＥＢ）を行い、プロピレングリコールモノメチルエーテルアセテート（ＰＧＭＥＡ）を用いて浸漬法により２３℃で８分〜３０分間現像処理を施すことで、基板上に硬化した厚膜パターンを得た。
【００６７】
得られた各厚膜パターンについて下記の評価を行った。結果を下記表２に示す。
（１）アスペクト比；膜厚／形成されたレジストパターン中密着している最も細かいパターン幅。
（２）最適露光量；照射された波長において、アスペクト比を最も大きくするのに要する露光量。単位は（ｍＪ／ｃｍ2）。
（３）蛍光分析；蛍光イメージアナライザ（モレキュラーイメージャーＦＸ−ＰｒｏＰｌｕｓ  ＢＩＯ−ＲＡＤ社製）を用い５３２ｎｍのレーザーにより励起し５５０ｎｍロングパスフィルターを用い解像度５０μｍでスキャニングした。単位面積あたりのレジスト膜の蛍光カウント数の単位面積あたりのバックグラウンドの蛍光カウント数に対する割合を％で求めた。単位は（％）。
【００６８】
表２  各感光性樹脂組成物の組成及び評価結果
実施例１    実施例２    実施例３    比較例１
（Ａ−１）        １００      １００      
（Ａ−２）                                １００
（Ａ−３）                                            １００
（Ｂ−１）            ９                      ９
（Ｂ−２）                    ４．５
（Ｂ−３）                                                ９
（Ｃ−１）          ３０        ３０        ３０
（Ｃ−２）                                              ３０
アスペクト比      ６．０      ６．０      ３．６      ５．０
最適露光量        ５００      ３５０      ４００      ２５０
蛍光分析結果        ７２        ８４      １２０      ５５０
【００６９】
（注）
（Ａ−１）前記参考実験（１）で使用した式（４）で表されるエポキシ樹脂
（Ａ−２）前記参考実験（２）で使用した式（５）で表されるエポキシ樹脂
（Ａ−３）前記参考実験（３）で使用した比較例用エポキシ樹脂
（Ｂ−１）ＣＰＩ−１０１Ａ（サンアプロ株式会社製、光カチオン重合開始剤、５０％炭酸プロピレン溶液）
（Ｂ−２）Ｋ１−Ｓ（サンアプロ株式会社製、光カチオン重合開始剤）
（Ｂ−３）ＵＶＩ−６９７４（ユニオンカーバイト社製、光カチオン重合開始剤、５０％炭酸プロピレン溶液）
（Ｃ−１）アセトン（溶剤）
（Ｃ−２）シクロペンタノン（溶剤）
【００７０】
実施例４
（ドライフィルムレジストの作成）
実施例１で得られた感光性樹脂組成物を膜厚６０μｍのポリプロピレン（ＰＰ）フィルム上にアプリケーターを用い均一に塗布し、温風対流乾燥機により６５℃で１０分及び８０℃で１５分乾燥した後、露出面上に膜厚６０μｍのＰＰフィルム（カバーフィルム）をラミネートして、膜厚３０μｍの本発明の感光性樹脂組成物積層体（ドライフィルムレジスト）を得た。
【００７１】
上記で得られた感光性樹脂組成物積層体のカバーフィルムを剥離し、ロール温度７０℃、エアー圧力０．２ＭＰａ、速度０．５ｍ／ｍｉｎでシリコンウエハ上にラミネートし、３０μｍの感光性樹脂組成物層を得た。この感光性樹脂組成物層に、露光装置（マスクアライナー：ウシオ電機株式会社製、ｉ線）を用いてパターン露光（ソフトコンタクト）を行った。その後、ホットプレートにより９５℃で４分ＰＥＢを行い、ＰＧＭＥＡを用いて浸漬法により２３℃で４分現像処理を施すことで、基板上に硬化した厚膜パターンを得た。最適露光量５００ｍＪ／ｃｍ2、アスペクト比６というような良好な特性が得られた。
【００７２】
実施例５
実施例４で得られた感光性樹脂組成物積層体のカバーフィルムを剥離しロール温度７０℃、エアー圧力０．２ＭＰａ、速度０．５ｍ／ｍｉｎで石英ガラス基板上にラミネートし、３０μｍの感光性樹脂組成物層を得た。露光装置（マスクアライナー：ウシオ電機株式会社製、ｉ線）を用い、流路パターンが描かれたフォトマスクを介してパターン露光（ソフトコンタクト）を行った。その後、ホットプレートにより９５℃で４分ＰＥＢを行い、ＰＧＭＥＡを用いて浸漬法により２３℃で４分現像処理を行い、基板上に硬化した樹脂流路パターンを得た（図１（１）を参照）。得られたパターンに導入口の設けられた石英ガラス基板（図１（２）を参照）を圧着しマイクロチップを得た（図１（３）を参照）。
【００７３】
実施例６
実施例２記載の方法で石英ガラス基板上に樹脂流路パターンを作成した。実施例４に記載の感光性樹脂組成物積層体のカバーフィルムを剥離し、樹脂流路パターン上にロール温度４５℃、エアー圧力０．２ＭＰａ、速度０．５ｍ／ｍｉｎでラミネートした。露光装置（マスクアライナー：ウシオ電機株式会社製、ｉ線）を用い、導入口が描かれたフォトマスクを介してパターン露光（ソフトコンタクト）を行った。その後、ホットプレートにより９５℃で４分ＰＥＢを行い、ＰＧＭＥＡを用いて浸漬法により２３℃で４分現像処理を行い、１５０℃で３０分間熱処理しマイクロチップを作成した
【図面の簡単な説明】
【００７４】
【図１】は本発明の感光性樹脂組成物を用いて作成されるマイクロチップの作成例の概略を示し、（１）は下層基板を、（２）は上層基板を、（３）は完成したマイクロチップの概略図をそれぞれ示す。
【符号の説明】
【００７５】
図１において、
１．石英ガラス基板（下層）
２．感光性樹脂組成物積層体
３．流路パターン
４．導入口
５．石英ガラス基板（上層）
をそれぞれ示す。
【図１】
2009075261.tif 000019